(57)【要約】      （修正有）【課題】フィルム自身から発せられる溶出物質によって悪影響が出ることがなくクリーンであり、かつ水蒸気バリア性にも優れた防湿性多層フィルムとそれを用いた包装用袋を提供すること。【解決手段】環状オレフィン樹脂あるいは環状オレフィン樹脂とポリエチレン樹脂の混合物からなる樹脂層２と、ポリアミド樹脂あるいはエチレン―ビニルアルコール共重合樹脂からなる樹脂層１が少なくとも2層以上積層されている防湿性多層フィルム。また、このような防湿性多層フィルムからなり、環状オレフィンあるいは環状オレフィンとポリエチレンの混合物からなる樹脂層を内容物との接触面とした包装用袋。【選択図】図１
2007290138.tif 000002
【特許請求の範囲】
【請求項１】
環状オレフィン樹脂あるいは環状オレフィン樹脂とポリエチレン樹脂の混合物からなる樹脂層と、ポリアミド樹脂あるいはエチレン―ビニルアルコール共重合樹脂からなる樹脂層が少なくとも2層以上積層されていることを特徴とする防湿性多層フィルム。
【請求項２】
請求項１に記載の防湿性多層フィルムからなる包装用袋であって、環状オレフィンあるいは環状オレフィンとポリエチレンの混合物からなる樹脂層を内容物との接触面としてあることを特徴とする包装用袋。
【発明の詳細な説明】
【技術分野】
【０００１】
本発明は、フィルム自身から発せられる溶出物質によって悪影響が出ることがなくクリーンであり、かつ水蒸気バリア性にも優れた防湿性多層フィルムとそれを用いた包装用袋に関するものである。
【背景技術】
【０００２】
従来から、食品や医薬品や電子部品等の内容物の劣化を防ぐために行われる包装技法として、代表的なものとして真空包装が知られている。この真空包装に用いられるフィルムに要求される特性としては、酸素等のガスバリア性、内容物の形状に追従する柔軟性等が挙げられており、これらの特性を満たしたフィルムとして、インフレーション成形によるポリアミド樹脂とポリエチレン樹脂などを用いた共押出フィルムが知られている（例えば特許文献１を参照）。
【０００３】
しかしながら、最近では酸素等のガスバリア性のみならず、水蒸気に対する高いバリア性についての要求が高まってきており、従来のフィルムでは高い水蒸気バリア性を満足することは困難であるという問題点があった。また最近になって、包装材料を構成する積層フィルム自身から溶出する物質が問題視されるケースが多くなってきたが、従来の共押出フィルムでは対応することが難しいという問題点があった。
【特許文献１】特開平８−１１８５７０号公報
【発明の開示】
【発明が解決しようとする課題】
【０００４】
本発明は上記のような問題点を解決して、高い水蒸気バリア性を保証することができ、またフィルム自身から発せられる溶出物質を抑えることができる防湿性多層フィルムとそれを用いた包装用袋を提供することを目的とするものである。
【課題を解決するための手段】
【０００５】
上記課題を解決するためになされた本発明は、環状オレフィン樹脂あるいは環状オレフィン樹脂とポリエチレン樹脂の混合物からなる樹脂層と、ポリアミド樹脂あるいはエチレン―ビニルアルコール共重合樹脂からなる樹脂層が少なくとも2層以上積層されていることを特徴とする防湿性多層フィルムを第１の発明とし、また、このような防湿性多層フィルムからなる包装用袋であって、環状オレフィンあるいは環状オレフィンとポリエチレンの混合物からなる樹脂層を内容物との接触面としてあることを特徴とする包装用袋を第２の発明とするものである。
【発明の効果】
【０００６】
本発明では、環状オレフィン樹脂あるいは環状オレフィン樹脂とポリエチレン樹脂の混合物からなる樹脂層と、ポリアミド樹脂あるいはエチレン―ビニルアルコール共重合樹脂からなる樹脂層が少なくとも2層以上積層された多層フィルムとしたので、真空包装が可能であることは勿論のこと、高水蒸気バリア性を保証することができ、また包装材料自身から溶出する物質による影響も抑えることができて、内容物への悪影響を及ぼさないようにすることが可能となる。
【発明を実施するための最良の形態】
【０００７】
以下に、図面を参照しつつ本発明の好ましい実施の形態を示す。
図１は、本発明に係る多層フィルムの一例を示す要部の拡大断面図であり、実施例のフィルムは共押出インフレーション成形法により成形されるものである。図において１はポリアミド樹脂からなる樹脂層、２は環状オレフィンあるいは環状オレフィンとポリエチレンの混合物からなる樹脂層であり、また、３は前記ポリアミド樹脂からなる樹脂層１と環状オレフィンあるいは環状オレフィンとポリエチレンの混合物からなる樹脂層２を接着するための、例えば変性ポリエチレンのような接着性樹脂からなる接着層である。
【０００８】
本発明では、環状オレフィンあるいは環状オレフィンとポリエチレンの混合物からなる樹脂層２を設けることにより、高い水蒸気バリア性を保証するとともに、包装材料自身から溶出する物質を抑えて、内容物への影響を低下する。
前記の環状オレフィン成分としては、例えばノルボルネン、シクロヘキセン、シクロヘプテン、シクロオクテン、シクロノネン、シクロデセン等や、またはそれらの誘導体等を挙げることができ、これらの１または２成分以上のα−オレフィン、好ましくはエチレン、プロピレン、ブテン、１−ヘキサンや４−メチル−１−ペンテン等との共重合体を環状ポリオレフィンとしてあげることができる。
【０００９】
また、環状オレフィンに添加するポリエチレンとしては、低密度ポリエチレン（LDPE）直鎖状低密度ポリエチレン（L-LDPE）高密度ポリエチレン（HDPE）、あるいはメタロセン触媒により重合されたメタロセンポリエチレンと呼ばれるポリエチレンを用いることができる。この場合のポリエチレンの混合率は、重量％で１０〜９０％、好ましくは５0％〜80％である。
【００１０】
前記ポリアミド樹脂は強度、透明性、酸素バリア性等に優れており、その例としてナイロン６、ナイロン６／６６等が挙げられる。さらに高い酸素バリア性が求められる場合にはエチレン―ビニルアルコール共重合樹脂を使用する。
また、環状オレフィンあるいは環状オレフィンとポリエチレンの混合物からなる樹脂層のフィルム総厚みに対する比率は１０％〜６０％が好ましい。
【００１１】
図２に、その他の多層フィルムの例を示す。図２では、ポリアミド樹脂からなる樹脂層１と、エチレン―ビニルアルコール共重合樹脂からなる樹脂層４と、環状オレフィン樹脂あるいは環状オレフィン樹脂とポリエチレン樹脂の混合物からなる樹脂層２がそれぞれ接着層３、３を介して積層されたものとなっている。
図２に示すフィルムにおいても、高水蒸気バリア性を保証することができ、また包装材料自身から溶出する物質による影響も抑えることができる。
【００１２】
図３は、以上のような防湿性多層フィルムからなる包装用袋を示しており、この袋においては環状オレフィンあるいは環状オレフィンとポリエチレンの混合物からなる樹脂層２を内容物との接触面としてある。
このような構成とすることにより、包装材料自身から溶出する物質による内容物への影響を極力抑えることができ、クリーンな包装用袋を提供できることとなる。勿論、高い水蒸気バリア性も保証することができる。この結果、包装内容物である食品・医薬品・電気、電子部品に対しての溶出物質による影響を低下することが可能となる。
【００１３】
以上の説明からも明らかなように、本発明は環状オレフィン樹脂あるいは環状オレフィン樹脂とポリエチレン樹脂の混合物からなる樹脂層と、ポリアミド樹脂あるいはエチレン―ビニルアルコール共重合樹脂からなる樹脂層が少なくとも2層以上積層された構造の防湿性多層フィルムとしたので、高い水蒸気バリア性を保証することができ、またフィルム自身から発せられる溶出物質を抑えることができることとなる。
よって、本発明は従来の問題点を解消した有用な防湿性多層フィルムとそれを用いた包装用袋として、産業の発展に寄与するところ極めて大である。
【図面の簡単な説明】
【００１４】
【図１】本発明の実施の形態を示す要部の拡大断面図である。
【図２】その他の実施の形態を示す要部の拡大断面図である。
【図３】本発明の包装用袋を示す一部切り欠いた斜視図である。
【符号の説明】
【００１５】
１  ポリアミド樹脂からなる樹脂層
２  環状オレフィン樹脂あるいは環状オレフィン樹脂とポリエチレン樹脂の混合物からなる樹脂層
３  接着層
４  エチレン―ビニルアルコール共重合樹脂からなる樹脂層
１０  袋本体
【図１】
2007290138.tif 000003
【図２】
2007290138.tif 000004
【図３】
2007290138.tif 000005